(57)【特許請求の範囲】
【請求項１】
（ａ）以下の式、即ち、
【化１】
0005254719.tif 000031
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
２５０〜１５００の数平均分子量（Ｍｎ）を有する、高分子アミン組成物と、
（ｂ）以下の式（ＩＩ）
【化２】
0005254719.tif 000032
で示される少なくとも１つのエポキシド化合物（式中、ＲYが水素、フェニル、シクロヘキシル又はＣ1〜Ｃ18の直鎖又は分枝のアルキルである）、以下の式（ＩＩＩ）
【化３】
0005254719.tif 000033
で示される少なくとも１つのグリシジルエーテル化合物（式中、ＲZが水素、フェニル、Ｃ1〜Ｃ6の直鎖又は分枝のアルキル置換フェニル又はＣ1〜Ｃ18の直鎖又は分枝のアルキルである）、又はそれらの組み合わせと
の反応生成物を含む、高分子ポリオール組成物。
【請求項２】
ＲAがメチル、エチル又はプロピルである、請求項１に記載の組成物。
【請求項３】
ＲYが水素、メチル又はフェニルである、請求項１又は２に記載の組成物。
【請求項４】
ＲZがメチル、エチル、プロピル、ブチル、ヘキシル、２−エチルヘキシル、オクチル、デシル、ドデシル、テトラデシル、ヘキサデシル、オクタデシル、フェニル又はブチル置換フェニルである、請求項１〜３のいずれか１項に記載の組成物。
【請求項５】
前記高分子アミン組成物が３００〜８００の数平均分子量（Ｍｎ）を有する、請求項１〜４のいずれか１項に記載の組成物。
【請求項６】
４００〜２０，０００の重量平均分子量（Ｍｗ）を有する、請求項１〜５のいずれか１項に記載の組成物。
【請求項７】
１，０００〜５，０００の重量平均分子量（Ｍｗ）を有する、請求項６に記載の組成物。
【請求項８】
５〜６００ｍｇＫＯＨ／ｇのヒドロキシル価を有する、請求項１〜７のいずれか１項に記載の組成物。
【請求項９】
１０〜８００ｍｇＫＯＨ／ｇのアミン価を有する、請求項１〜８のいずれか１項に記載の組成物。
【請求項１０】
１００〜１０，０００のヒドロキシル当量（ＥＷ）を有する、請求項１〜９のいずれか１項に記載の組成物。
【請求項１１】
前記高分子アミン組成物と、前記少なくとも１つのエポキシド化合物、前記少なくとも１つのグリシジルエーテル化合物又はそれらの組み合わせとが触媒の存在下で反応される、請求項１〜１０のいずれか１項に記載の組成物。
【請求項１２】
（ｉ）請求項１〜１１のいずれか１項に記載の高分子ポリオール組成物と、
（ｉｉ）少なくとも１つのポリエーテルポリオール、少なくとも１つのポリエステルポリオール、少なくとも１つのポリマーポリオール、又はそれらの任意の組み合わせである少なくとも１つの第２のポリオールと
の接触生成物を含む、ポリオール配合物。
【請求項１３】
前記高分子ポリオール組成物と前記少なくとも１つの第２のポリオールの質量比が１０：１〜１：１，０００である、請求項１２に記載のポリオール配合物。
【請求項１４】
少なくとも１つのポリイソシアネートを、ポリウレタンを製造するのに十分な条件下において、触媒的に有効な量の触媒組成物の存在下で請求項１２又は１３に記載のポリオール配合物と接触させることを含む、ポリウレタンの製造方法。
【請求項１５】
前記触媒組成物が前記ポリオール配合物１００重量部当たり０．０１〜２０重量部（ｐｐｈｐ）の量で存在する、請求項１４に記載の方法。
【請求項１６】
前記少なくとも１つのポリイソシアネートと前記ポリオール配合物の接触が、ポリウレタンフォームを製造するのに十分な条件下において、少なくとも１つの発泡触媒の存在下で行われる、請求項１４又は１５に記載の方法。
【請求項１７】
前記少なくとも１つの発泡触媒が、水、塩化メチレン、アセトン、クロロフルオロカーボン、ヒドロフルオロカーボン、ヒドロクロロフルオロカーボン、炭化水素、又はそれらの任意の組み合わせである、請求項１６に記載の方法。
【請求項１８】
前記ポリウレタンフォームは揮発性アミン及び／又はアミン臭が実質的にない、請求項１６又は１７に記載の方法。
【請求項１９】
前記少なくとも１つのポリイソシアネートと前記ポリオール配合物の接触が、少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせである少なくとも１つの添加剤の存在下で行われる、請求項１６〜１８のいずれか１項に記載の方法。
【請求項２０】
（ｉ）少なくとも１つのポリイソシアネートと、
（ｉｉ）高分子ポリオール組成物を含むポリオール配合物と
の接触生成物を含む組成物であって、該高分子ポリオール組成物が、
（ａ）以下の式、即ち、
【化４】
0005254719.tif 000034
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
２５０〜１５００の数平均分子量（Ｍｎ）を有する、高分子アミン組成物と、
（ｂ）以下の式（ＩＩ）
【化５】
0005254719.tif 000035
で示される少なくとも１つのエポキシド化合物（式中、ＲYが水素、フェニル、シクロヘキシル又はＣ1〜Ｃ18の直鎖又は分枝のアルキルである）、以下の式（ＩＩＩ）
【化６】
0005254719.tif 000036
で示される少なくとも１つのグリシジルエーテル化合物（式中、ＲZが水素、フェニル、Ｃ1〜Ｃ6の直鎖又は分枝のアルキル置換フェニル又はＣ1〜Ｃ18の直鎖又は分枝のアルキルである）、又はそれらの組み合わせと
の反応生成物を含む、組成物。
【請求項２１】
前記少なくとも１つのポリイソシアネートが、ジフェニルメタンジイソシアネート、トルエンジイソシアネート、又はそれらの組み合わせを含む、請求項２０に記載の組成物。
【請求項２２】
前記ポリオール配合物が、少なくとも１つのポリエーテルポリオール、少なくとも１つのポリエステルポリオール、少なくとも１つのポリマーポリオール、又はそれらの任意の組み合わせである少なくとも１つの第２のポリオールをさらに含む、請求項２０又は２１に記載の組成物。
【請求項２３】
少なくとも１つのゲル化ウレタン触媒、少なくとも１つの発泡ウレタン触媒、又はそれらの組み合わせである少なくとも１つのウレタン触媒をさらに含む、請求項２０〜２２のいずれか１項に記載の組成物。
【請求項２４】
少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせである少なくとも１つの添加剤をさらに含む、請求項２０〜２３のいずれか１項に記載の組成物。
【請求項２５】
（Ａ）予備混合物であって、
（ｉ）高分子ポリオール組成物を含むポリオール配合物、
（ｉｉ）０．５〜５０ｐｐｈｐの発泡剤、
（ｉｉｉ）０〜２０ｐｐｈｐの水、
（ｉｖ）０．０５〜１０ｐｐｈｐの架橋剤、
（ｖ）０．５〜１０ｐｐｈｐのシリコン界面活性剤、
（ｖｉ）０〜５０ｐｐｈｐの難燃剤、
（ｖｉｉ）０〜２０ｐｐｈｐのゲル化触媒若しくは発泡触媒又はそれらの組み合わせ
を含む予備混合物を形成する工程、並びに
（Ｂ）該予備混合物を４０〜８００のイソシアネートインデックスにおいて少なくとも１つのポリイソシアネートと接触させる工程
を含み、前記高分子ポリオール組成物が、
（ａ）以下の式、即ち、
【化７】
0005254719.tif 000037
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
２５０〜１５００の数平均分子量（Ｍｎ）を有する、高分子アミン組成物と、
（ｂ）以下の式（ＩＩ）
【化８】
0005254719.tif 000038
で示される少なくとも１つのエポキシド化合物（式中、ＲYが水素、フェニル、シクロヘキシル又はＣ1〜Ｃ18の直鎖又は分枝のアルキルである）、以下の式（ＩＩＩ）
【化９】
0005254719.tif 000039
で示される少なくとも１つのグリシジルエーテル化合物（式中、ＲZが水素、フェニル、Ｃ1〜Ｃ6の直鎖又は分枝のアルキル置換フェニル又はＣ1〜Ｃ18の直鎖又は分枝のアルキルである）、又はそれらの組み合わせと
の反応生成物を含む、ポリウレタンフォームの調製方法。
【発明の詳細な説明】
【技術分野】
【０００１】
本発明は、一般に、高分子ポリオール組成物及びこのような組成物の製造方法に関する。さらに、本発明は、これらの高分子ポリオール組成物を含有するポリオール配合物、及びこのような高分子ポリオール組成物を用いたポリウレタンゲル及びフォームの製造方法に関する。
【背景技術】
【０００２】
一般に、ポリオールは、ポリイソシアネート及び触媒及び／又は他の添加剤とともに用いて、各種の商業用途のためのポリウレタン及びポリウレタンフォームを形成することができる。多くの場合、アミン系触媒がポリウレタンフォームの製造において用いられる。このアミン成分の揮発性を制限するか又はポリウレタン配合物中でのその使用量を少なくすることが有利な場合がある。揮発性有機化合物（ＶＯＣ）の低減に加えて、アミンの揮発性を下げるか又はアミンの使用レベルを減らすことで、作業者の曝露を低減し、安全性を改善し、そして品質の懸念に対処することができる。
【０００３】
第３級アミン基を有する化合物は、ウレタン反応のための有用な触媒であることが知られている。自己触媒性ポリオールなどの一部のポリオールは、ポリウレタン用配合物において典型的な第３級アミン触媒に対する必要性を低減するか又は排除することができる第３級アミン基を含有する。ウレタン反応系の反応性は、低レベルの第３級アミン触媒で維持することができる。さらに、自己触媒性ポリオール化合物中に複数の第３級アミン基が存在すると、例えば、当該化合物がポリウレタンゲル又はフォームの架橋反応の際に化学的に結合することが可能となる。得られる製品は、揮発性アミンの放出物を実質的になくすことができる。
【発明の開示】
【発明が解決しようとする課題】
【０００４】
したがって、ウレタン用途に関し、用いられる第３級アミン触媒の量及び揮発性アミンの放出物の両方を低減するか又はなくすために、複数の第３級アミン基を有するポリオール化合物又は組成物を製造することが望ましい。したがって、本発明の高分子ポリオール組成物はこれらの目的に向けられる。
【課題を解決するための手段】
【０００５】
本発明は、ポリオール化合物を含む高分子ポリオール組成物及びこのような組成物の製造方法を開示する。これらの高分子ポリオール組成物は、約４００〜約２０，０００の重量平均分子量（Ｍｗ）を一般に有する。このような高分子ポリオール組成物は、ポリウレタンゲル及びフォームの用途において自己触媒性ポリオールとして機能することができる。
【０００６】
本発明による高分子ポリオール組成物は、
（ａ）以下の式、即ち、
【化１】
0005254719.tif 000002
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物と、
（ｂ）以下の式、即ち、
【化２】
0005254719.tif 000003
を有し、式中、ＲYが水素、フェニル、シクロヘキシル又はＣ1〜Ｃ18の直鎖又は分枝のアルキルである、少なくとも１つのエポキシド化合物、以下の式、即ち、
【化３】
0005254719.tif 000004
を有し、式中、ＲZが水素、フェニル、Ｃ1〜Ｃ6の直鎖又は分枝のアルキル置換フェニル又はＣ1〜Ｃ18の直鎖又は分枝のアルキルである、少なくとも１つのグリシジルエーテル化合物、又はそれらの組み合わせと
の反応生成物を含む。
【０００７】
本発明の別の態様では、ポリオール配合物は、
（ｉ）高分子ポリオール組成物と、
（ｉｉ）少なくとも１つのポリエーテルポリオール、少なくとも１つのポリエステルポリオール、少なくとも１つのポリマーポリオール、又はそれらの任意の組み合わせである少なくとも１つの第２のポリオールと
の接触生成物を含む。
【０００８】
なお、別の態様では、本発明は、
（ｉ）少なくとも１つのポリイソシアネートと、
（ｉｉ）高分子ポリオール組成物を含むポリオール配合物と
の接触生成物を含む組成物を提供する。
【０００９】
この態様では、組成物は、少なくとも１つのウレタン触媒及び／又は少なくとも１つの添加剤をさらに含むことができる。ポリオール配合物は、高分子ポリオール組成物に加えて少なくとも１つの第２のポリオールをさらに含むことができる。少なくとも１つの第２のポリオールは、少なくとも１つのポリエーテルポリオール、少なくとも１つのポリエステルポリオール、少なくとも１つのポリマーポリオール、又はそれらの任意の組み合わせであることができる。
【００１０】
本発明はまたポリウレタンの製造方法を開示する。このような方法は、少なくとも１つのポリイソシアネートを、ポリウレタンを製造するのに十分な条件下において、触媒的に有効な量の触媒組成物の存在下で高分子ポリオール組成物を含むポリオール配合物と接触させることを含む。加えて、ポリオール配合物は、少なくとも１つの第２のポリオールをさらに含むことができる。
【００１１】
別の態様では、ポリウレタンフォームは、少なくとも１つのポリイソシアネートを、ポリウレタンフォームを製造するのに十分な条件下において、少なくとも１つの発泡剤及び触媒的に有効な量の触媒組成物の存在下で高分子ポリオール組成物を含むポリオール配合物と接触させることにより製造することができる。
【００１２】
ポリウレタンフォームを調製するためのさらなる方法は、本発明の別の態様において開示される。この方法は、
（ａ）予備混合物であって、
（ｉ）高分子ポリオール組成物を含むポリオール配合物、
（ｉｉ）約０．５〜約５０ｐｐｈｐの発泡剤、
（ｉｉｉ）０〜約２０ｐｐｈｐの水、
（ｉｖ）約０．０５〜約１０ｐｐｈｐの架橋剤、
（ｖ）約０．５〜約１０ｐｐｈｐのシリコン界面活性剤、
（ｖｉ）０〜約５０ｐｐｈｐの難燃剤、
（ｖｉｉ）０〜約２０ｐｐｈｐのゲル化触媒若しくは発泡触媒又はそれらの組み合わせ
を含む予備混合物を形成する工程、並びに
（ｂ）該予備混合物を約４０〜約８００のイソシアネートインデックスにおいて少なくとも１つのポリイソシアネートと接触させる工程
を含む。ポリオール配合物の１００重量部当たりの重量部はｐｐｈｐと略記される。
【００１３】
本発明の組成物は、ポリウレタンゲル及びフォームの用途において有用な複数の第３級アミン基を有する。一部の態様では、本発明は、揮発性アミン及び／又はアミン臭の実質的にないポリウレタンフォームを提供する。
【００１４】
［定義］
以下の定義及び略語は、本発明の詳細な説明を理解する上で当業者を助けるために与えられる。その参照により本明細書に含まれる任意の文献において与えられる任意の定義又は用法が本明細書で与えられる定義又は用法と矛盾する限りにおいて、本明細書で与えられる定義又は用法が優先する。
ＡＨＥＷ：アミン水素当量
ＥＯ：エチレンオキシド
ＥＷ：ポリオールのヒドロキシル当量
イソシアネートインデックス：実際のポリイソシアネート使用量を反応混合物中の全活性水素と反応するのに必要とされるポリイソシアネートの理論的に必要な化学量論量で割って１００掛けたもの。（ＮＣＯ当量／活性水素当量）×１００としても知られる。
ＭＤＩ：ジフェニルメタンジイソシアネート
Ｍｎ：数平均分子量
Ｍｗ：重量平均分子量
ＰＯ：プロピレンオキシド
ｐｐｈｐ：ポリオール配合物の１００重量部当たりの重量部
ＰＵＲ：ポリウレタン
ＴＤＩ：トルエンジイソシアネート
【発明を実施するための最良の形態】
【００１５】
［高分子ポリオール組成物］
本発明は、ポリオール化合物を含む高分子ポリオール組成物、及びこのような組成物の製造方法を開示する。これらの高分子ポリオール組成物は、多くの場合、約４００〜約２０，０００の重量平均分子量（Ｍｗ）を有する。本発明による高分子ポリオール組成物は、
（ａ）以下の式、即ち、
【化４】
0005254719.tif 000005
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物と、
（ｂ）以下の式、即ち、
【化５】
0005254719.tif 000006
を有し、式中、ＲYが水素、フェニル、シクロヘキシル又はＣ1〜Ｃ18の直鎖又は分枝のアルキルである、少なくとも１つのエポキシド化合物、以下の式、即ち、
【化６】
0005254719.tif 000007
を有し、式中、ＲZが水素、フェニル、Ｃ1〜Ｃ6の直鎖又は分枝のアルキル置換フェニル又はＣ1〜Ｃ18の直鎖又は分枝のアルキルである、少なくとも１つのグリシジルエーテル化合物、又はそれらの組み合わせと
の反応生成物を含む。
【００１６】
本発明の高分子ポリオール組成物は、約４００〜約２０，０００のＭｗを一般に有する。別の態様では、高分子ポリオール組成物は、約５００〜約１５，０００、約６００〜約１０，０００、約７００〜約８，０００、又は約８００〜約６，０００のＭｗを有する。さらに別の態様では、高分子ポリオール組成物のＭｗは、約９００〜約５，５００又は約１，０００〜約５，０００である。さらなる態様では、高分子ポリオール組成物のＭｗは約１，５００〜約４，５００である。
【００１７】
本開示によるＭｗデータ及び以下の例において提供されるデータは、マトリクス支援レーザー脱離イオン化（ＭＡＬＤＩ）又はゲル透過クロマトグラフィーにより測定することができる。ここで留意すべきは、高分子組成物のＭｗの測定は、例えば、式（Ｉ）中の整数ｎがゼロに等しい場合も包含する。
【００１８】
本発明の１つの態様によれば、高分子ポリオール組成物は、約５〜約６００ｍｇＫＯＨ／ｇのヒドロキシル価を有する。本発明の他の態様では、高分子ポリオール組成物は、約１０〜約５５０、約１５〜約５００、又は約２０〜約４５０のヒドロキシル価を有する。なお、別の態様では、高分子ポリオール組成物のヒドロキシル価は約３０〜約４００である。
【００１９】
本発明の別の態様では、高分子ポリオール組成物は約７５〜約１２，０００のヒドロキシル当量（ＥＷ）を有することができる。あるいはまた、高分子ポリオール組成物は、約１００〜約１０，０００、約１２５〜約６，０００、又は約１５０〜約４，０００のＥＷを有する。異なる態様では、高分子ポリオール組成物のＥＷは約２００〜約２，０００である。
【００２０】
本発明の高分子ポリオール組成物はまた、アミン価によって特徴付けることができる。例えば、本明細書で開示される高分子ポリオール組成物のアミン価は、典型的には約１０〜約８００ｍｇＫＯＨ／ｇである。本発明の一部の態様では、アミン価は、約２５〜約７００、例えば、約５０〜約６００又は約７５〜約５００などの範囲内にある。
【００２１】
式（Ｉ）において「アルカンジイル」部分としてＲBとＲCの両方を記載することで、出願人は、それぞれのジイル部分に関して化学原子価の規則に適合させるのに必要とされる水素原子数とともに、それぞれの部分の炭素原子数を定めている。例えば、式（Ｉ）において、ＲBが２つの他の基に結合されるという事実は、アルカンジイル部分のこの記載と一致している。
【００２２】
別段の記載がない限り、本明細書に記載されるアルカンジイル基は、所与の部分の直鎖又は分枝のすべての構造異性体を包含するよう意図され、例えば、すべての光学異性体及びすべてのジアステレオマーがこの定義内に包含される。例として、別段の記載がない限り、プロパンジイルという用語は、１，１−プロパンジイル、１，２−プロパンジイル、１，３−プロパンジイル、及び２，２−プロパンジイルを包含するものである。同様に、ブタンジイルは、ブタンのすべての立体及び位置ジイル異性体、例えば、ｎ−ブタン−１，１−ジイル、ｎ−ブタン−１，２−ジイル、ｎ−ブタン−１，３−ジイル、ｎ−ブタン−１，４−ジイル、ｎ−ブタン−２，３−ジイル、２−メチルプロパン−１，１−ジイル、及び２−メチルプロパン−１，３−ジイルなどを包含するものである。
【００２３】
式（Ｉ）中の各ＲAが独立してＣ1〜Ｃ6の直鎖又は分枝のアルキルであることは本発明の範囲内である。即ち、各ＲAは、すべての構造異性体を含めて、独立してメチル、エチル、プロピル、ブチル、ペンチル又はヘキシルであることができる。別の態様では、各ＲAは独立してＣ1〜Ｃ4の直鎖又は分枝のアルキルである。例えば、ＲAは、本発明の一部の態様において、メチル、エチル及びプロピル（即ち、ｎ−プロピル及びイソプロピル）から独立して選択することができる。
【００２４】
各ＲBは、独立してＣ3〜Ｃ6の直鎖又は分枝のアルカンジイル、例えば、Ｃ3〜Ｃ4の直鎖又は分枝のアルカンジイルなどである。本発明の１つの態様では、ＲBはＣ3の直鎖アルカンジイル基（即ち、１，３−プロパンジイル）であることができる。
【００２５】
式（Ｉ）において、各Ｘは独立して水素原子又はＲC−ＮＨ2である。ＸがＲC−ＮＨ2である場合には、ＲCはＣ3〜Ｃ6の直鎖又は分枝のアルカンジイルであることができる。あるいはまた、ＲCは、本発明の別の態様では、Ｃ3〜Ｃ4の直鎖又は分枝のアルカンジイルである。なお別の態様では、ＲCはＣ3の直鎖アルカンジイル（即ち、１，３−プロパンジイル基）である。
【００２６】
例えば、本発明の１つの態様によれば、高分子アミン組成物は、各ＲAがメチル基であり、各ＲBがＣ3の直鎖アルカンジイル（即ち、１，３−プロパンジイル）であり、各ＸがＲC−ＮＨ2（式中、ＲCがＣ3の直鎖アルカンジイル（即ち、１，３−プロパンジイル）である）である式（Ｉ）を有するアミン化合物を含む。
【００２７】
本明細書で開示される高分子ポリオール組成物及び高分子アミン組成物は、それらが少なくとも１つの反復単位を含むことを示すポリマーとして記載される。出願人の「ポリマー」という用語の使用は、低分子量のポリマー又はオリゴマーを含むすべての分子量のポリマーを包含するものである。ポリマーとオリゴマーの間の分子量において業界が認めている境界が存在しないので、出願人は、本開示を通してポリマーという用語を使用し、ポリマーという用語がオリゴマーも包含するよう意図することを選択した。
【００２８】
本発明の組成物は高分子であるため、それらは異なる数の反復単位を有する異なるサイズの分子の混合物を必然的に含む。さらに、アミン化合物を含む高分子アミン組成物に関しては、以下の式、即ち、
【化７】
0005254719.tif 000008
を有し、式中、ＲA、ＲB及びＸは上記のとおりであり、整数ｎはゼロであることができる。
【００２９】
例えば、式（Ｉ）の括弧内の部分は、所定の分子又は化合物における反復単位を示し、整数「ｎ」がその分子又は化合物における反復単位の数を表す。本明細書で開示される高分子アミン組成物は高分子であるため、それは、必然的に、種々のサイズ、即ち、種々のｎ値の分子又は化合物の混合物によって表される。整数ｎが０〜５０以上まで変化することは本発明の範囲内である。異なる態様では、ｎは０〜４０、０〜３０又は０〜２０である。本発明の別の態様によれば、ｎは０〜１０である。本発明の異なる態様では、ｎは１〜５０、１〜４０、１〜３０又は１〜２０であることができる。さらに、ｎは本発明の１つの態様では１〜１０であることができる。ｎが高分子組成物内の単一分子又は化合物に関する反復単位の数を規定する整数を表し、この高分子組成物がｎ値の分布、分子サイズの分布及び分子量の分布を有することが理解される。式（Ｉ）中のｎの平均値は、２００８年８月１４日に公開された米国特許出願公開第２００８−０１９４７７６号明細書、及び２００７年４月２６日に出願された米国特許出願第１１／７４０，３０７号明細書に開示されている各数平均分子量（Ｍｎ）から容易に決定することができ、両文献はその参照により全体として本明細書に含まれる。ｎの平均値を決定することは、それぞれの分子量の分布に応じて、必ずしも整数をもたらすものではないであろう。
【００３０】
高分子アミン組成物の数平均分子量（Ｍｎ）は、一般に約２００〜約２５００である。本発明の一部の態様では、高分子アミン組成物のＭｎは約２５０〜約１５００である。本発明の他の態様では、高分子アミン組成物のＭｎは、約２７５〜約１０００、例えば、約３００〜約８００であることができる。
【００３１】
本発明の高分子ポリオール組成物は、それらが少なくとも１つのヒドロキシル部分を含むことを示すポリオールとして記載される。出願人は、本開示を通して「ポリオール」という用語を使用し、「ポリオール」という用語が「ジオール」も包含するよう意図することを選択した。本発明の高分子ポリオール組成物は、幾つかのポリウレタンゲル及びフォームの用途において自己触媒性ポリオールとして機能することができる。
【００３２】
本発明の高分子ポリオール組成物は、式（Ｉ）を有するアミン化合物を含む高分子アミン組成物と、以下の式、即ち、
【化８】
0005254719.tif 000009
を有する少なくとも１つのエポキシド化合物、以下の式、即ち、
【化９】
0005254719.tif 000010
を有する少なくとも１つのグリシジルエーテル化合物、又はそれらの組み合わせとの反応生成物を含む。
【００３３】
式（ＩＩ）において、ＲYは水素、フェニル、シクロヘキシル又はＣ1〜Ｃ18の直鎖又は分枝のアルキルであることができる。本発明の１つの態様によれば、ＲYはメチル、エチル、プロピル、ブチル、ペンチル、ヘキシル、ヘプチル、２−エチルヘキシル、オクチル、デシル、ドデシル、テトラデシル、ヘキサデシル又はオクタデシルである。別の態様にでは、ＲYは水素、フェニル又はシクロヘキシルであることができる。なお別の態様では、ＲYは水素、メチル又はフェニルである。ＲYが水素、メチル又はフェニルであるこの態様では、式（ＩＩ）のエポキシド化合物は、それぞれエチレンオキシド、プロピレンオキシド又はスチレンオキシドである。
【００３４】
式（ＩＩＩ）中のＲZは、水素、フェニル、Ｃ1〜Ｃ6の直鎖又は分枝のアルキル置換フェニル又はＣ1〜Ｃ18の直鎖又は分枝のアルキルであることができる。例えば、本発明の１つの態様では、ＲZは水素、フェニル又はＣ1〜Ｃ6の直鎖又は分枝のアルキル置換フェニルであることができる。本発明の別の態様では、ＲZはメチル、エチル、プロピル、ブチル、ペンチル、ヘキシル、ヘプチル、２−エチルヘキシル、オクチル、デシル、ドデシル、テトラデシル、ヘキサデシル又はオクタデシルである。なお、本発明のさらに別の態様では、ＲZはフェニル又はブチル置換フェニルであることができる。
【００３５】
本発明によれば、これらの高分子ポリオール組成物の製造方法が開示される。高分子ポリオール組成物の合成に有用な高分子アミン組成物の出発物質の製造方法は、２００８年８月１４日に公開された米国特許出願公開第２００８−０１９４７７６号明細書、及び２００７年４月２６日に出願された米国特許出願第１１／７４０，３０７号明細書に開示されており、両文献はその参照により全体として本明細書に含まれる。このような方法の１つは、
Ａ．第１の第１級アミンをα，β−不飽和ケトン、アルデヒド又は第１のニトリルと組み合わせて中間体のケトン、アルデヒド又は第１のニトリルを形成する工程、
Ｂ．中間体のケトン、アルデヒド又は第１のニトリルを、水素の存在下で、第１の第１級アミンと同じか又は異なることができる第２の第１級アミンを含有する第１の液相に導入して第２級ジアミンポリマーを形成する工程、
Ｃ．第２級ジアミンポリマーを第１のニトリルと同じか又は異なることができるα，β−不飽和の第２のニトリルと組み合わせてビス−シアノエチル化化合物を形成する工程、及び
Ｄ．ビス−シアノエチル化化合物を水素の存在下で第２の液相に導入して高分子アミン組成物を形成する工程
を含む。
【００３６】
この方法は、式（Ｉ）を有するアミン化合物を含み、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物をもたらすことができる。
【００３７】
アミン化合物又は高分子アミン組成物から高分子ポリオール組成物を製造するための一般的な手順は以下のとおりである。まず、アミンを少なくとも１つのエポキシド化合物、少なくとも１つのグリシジルエーテル化合物又はそれらの組み合わせと反応させる。説明のために、この合成は、エチレンオキシド又はプロピレンオキシドに関して一般的に記載されるが、本発明の範囲はこれらのエポキシド化合物のみに限定されない。アミン化合物又は組成物を通常４０℃〜１２０℃の温度でエチレンオキシド又はプロピレンオキシドと反応させる。必要とされるオキシドの量は、典型的にはアミン化合物又は組成物中の活性水素の化学量論量に基づいている。各オキシドの添加が完了すると、反応混合物はすべてのオキシドが反応するまで約２時間にわたって４０〜１２０℃に保持することができる。
【００３８】
この反応において得られたポリオール開始剤は、次いで触媒と混合され、続いてこの混合物は約１００℃〜約１６０℃の温度でエチレンオキシド又はプロピレンオキシドと反応する。この反応で用いられ、そして当業者に公知の従来の触媒はＫＯＨである。Ｂａ（バリウム）又はＳｒ（ストロンチウム）に基づいた他のアルカリ水酸化物又は水酸化物水和物の触媒は、アルコキシル化触媒として用いることができ、従来のＫＯＨ触媒を用いて製造されるものよりも少ない不飽和を有する製品を製造する。Ｂａ又はＳｒ触媒を用いたポリオールの製造プロセスは、米国特許第５，０７０，１２５号明細書、同第５，０１０，１８７号明細書、及び同第５，１１４，６１９号明細書に記載されており、これらの開示はその参照により全体として本明細書に含まれる。とりわけ高当量のポリオールでの高レベルの不飽和は、ポリウレタンフォームの製造において連鎖停止剤として作用し、例えば、不十分な圧縮強度、不十分な引張強度、低い反応性、及び高湿度条件下での低い老化性能を有するフォームを生じさせる。Ｂａ及びＳｒ触媒はまた、用いられるエチレンオキシドの同じ質量％に対して改善された第１級ヒドロキシルキャッピング効率を提供する。Ｂａ又はＳｒ触媒を用いる場合、水は、エチレンオキシド又はプロピレンオキシドと開始剤の反応の間に添加することができる。この水の添加は、最終ポリオール製品中の不飽和の量を低減することができる。ポリオールを製造するのに使用できる別の触媒は複合金属シアン化物触媒であり、それはＫＯＨを用いて達成されるものとは異なる高分子ポリオール組成物の分子量分布を提供することができる。複合金属シアン化物触媒の例は、米国特許第５，４７０，８１３号明細書、同第５，５８９，４３１号明細書、及び同第６，００８，２６３号明細書に与えられており、これらの開示はその参照により全体として本明細書に含まれる。
【００３９】
反応体としてプロピレンオキシドを用いた１つの態様では、（水中に）ポリオール開始剤と触媒を含有する反応混合物は約１００℃〜約１６０℃の温度に加熱され、圧力は反応混合物から水を除去するが他の物質を揮発させないよう減圧される。水は水酸化物触媒がもはや溶解しない点まで除去される。約１００℃の温度で、プロピレンオキシドは、反応器内の圧力を３０〜６０ｐｓｉｇの範囲に保持するのに十分な流量で反応器に供給される。添加されるプロピレンオキシドの添加速度及び量は、所望のポリオールのタイプに応じて決まる。加えて、必要に応じて、生成物は、次いで、続けて同じ温度及び圧力でエチレンオキシドによりキャップされ、第１級ヒドロキシル基を含有するポリオールを得ることができる。アミン化合物からのポリオールの合成に関する一般的な反応スキームは、一般式Ｒ−ＮＨ2（式中、Ｒが一部の態様において活性水素原子を含有する基であることができる）を有する化合物について以下に示される。ＫＯＨ触媒とプロピレンオキシド反応体が示され、ｙ1及びｙ2は独立して１〜６０の整数である。
【化１０】
0005254719.tif 000011
【００４０】
ポリオールを形成した後、残留アルカリ触媒の中和が必要とされ、続いて、必要であれば、得られた塩が濾過される。不十分な中和によって、ＰＵＲフォームの製造において望ましくない問題、例えば、ポリウレタンのむらのある発泡速度及び発泡量並びに色の悪さが生じる場合がある。１つの従来の中和剤は塩酸である。中和用の塩酸に代わるものは、その参照により全体として本明細書に含まれる米国特許第４，８７７，８７９号明細書に記載されている過剰のギ酸の使用である。過剰のギ酸は、必要に応じて、高温で二酸化炭素と水素に分解することができる。
【００４１】
ポリオールを製造するのに用いられるアルカリ触媒がＫＯＨであり、中和がギ酸による場合、得られるギ酸カリウム塩は、一般にポリオール混合物中に可溶である。水酸化バリウム又は水酸化ストロンチウムが用いられる場合には、濾過が塩を除去するのに必要な場合がある。
【００４２】
揮発性物質の除去は、用いられる合成法、触媒タイプ、初期水含量、ポリオール異性化の程度などに応じて必要な場合がある。減圧蒸留は、高分子ポリオール組成物から低沸点又は揮発性物質を除去するのに使用することができる。それらの開示がその参照により本明細書に含まれる米国特許第５，４７６，９６９号明細書、同第５，５８９，４３１号明細書、及び国際公開第２００４／０６０９５６号パンフレットに記載されているプロセスを含め、アミンからポリオールを形成する他の方法は当業者に公知である。
【００４３】
出願人は、本発明において幾つかのタイプの範囲を開示する。これらには、原子数の範囲、整数の範囲、分子量の範囲、当量の範囲、ヒドロキシル価の範囲、及び温度の範囲が挙げられるがそれらに限定されない。出願人が何らかのタイプの範囲を開示又は特許請求する場合、出願人の意図は、このような範囲が、範囲の端点並びにその中に包含される任意の下位範囲及び下位範囲の組み合わせを含め、合理的に包含することができるそれぞれの可能性のある数値を個々に開示又は特許請求することである。例えば、出願人が特定の数の炭素原子を有する化学部分を開示又は特許請求する場合、出願人の意図は、本明細書における開示内容と一致した、このような範囲が包含し得るすべての可能性のある数値を個々に開示又は特許請求することである。例えば、「ＲY」が、本明細書において用いられるように、Ｃ1〜Ｃ18の直鎖又は分枝のアルキル基であることができるか、又は別の表現で１〜１８個の炭素原子を有することができるという開示は、１、２、３、４、５、６、７、８、９、１０、１１、１２、１３、１４、１５、１６、１７又は１８個の炭素原子を有する直鎖又は分枝のアルキル基、並びにこれらの２つの数の間の任意の範囲（例えば、Ｃ1〜Ｃ6のアルキル）から独立して選択することができるとともに、これらの２つの数の間の任意の範囲の組み合わせ（例えば、Ｃ3〜Ｃ6及びＣ8〜Ｃ12のアルキル基）を含む「ＲY」基を指すものである。
【００４４】
同様に、別の代表的な例が高分子ポリオール組成物の重量平均分子量（Ｍｗ）について従う。高分子ポリオール組成物が約４００〜約２０，０００のＭｗを有するという開示により、出願人は、Ｍｗが、約４００、約５００、約６００、約７００、約８００、約９００、約１０００、約１１００、約１２００、約１３００、約１４００、約１５００、約１６００、約１７００、約１８００、約１９００、約２０００、約２１００、約２２００、約２３００、約２４００、約２５００、約２６００、約２７００、約２８００、約２９００、約３０００、約３１００、約３２００、約３３００、約３４００、約３５００、約３６００、約３７００、約３８００、約３９００、約４０００、約４１００、約４２００、約４３００、約４４００、約４５００、約４６００、約４７００、約４８００、約４９００、約５０００、約５１００、約５２００、約５３００、約５４００、約５５００、約５６００、約５７００、約５８００、約５９００、約６０００、約６１００、約６２００、約６３００、約６４００、約６５００、約６６００、約６７００、約６８００、約６９００、約７０００、約７１００、約７２００、約７３００、約７４００、約７５００、約７６００、約７７００、約７８００、約７９００、約８０００、約８１００、約８２００、約８３００、約８４００、約８５００、約８６００、約８７００、約８８００、約８９００、約９０００、約９１００、約９２００、約９３００、約９４００、約９５００、約９６００、約９７００、約９８００、約９９００、約１０，０００、約１０，５００、約１１，０００、約１１，５００、約１２，０００、約１２，５００、約１３，０００、約１３，５００、約１４，０００、約１４，５００、約１５，０００、約１５，５００、約１６，０００、約１６，５００、約１７，０００、約１７，５００、約１８，０００、約１８，５００、約１９，０００、約１９，５００、又は約２０，０００から選択することができることを記載するよう意図している。加えて、Ｍｗは約４００〜約２０，０００の任意の範囲内にあることができる（例えば、Ｍｗは約１０００〜約５０００の範囲にある）とともに、これはまた、約４００〜約２０，０００の間の任意の範囲の組み合わせを包含する。同様に、本明細書で開示されるすべての他の範囲は、これら２つの例と同じように解釈されるべきである。
【００４５】
出願人は、例えば、出願人が本出願の出願時点で気づいていないかもしれない参考文献を考慮するため、開示された全内容より何らかの理由で少なく特許請求することを選択した場合に、但し書きをつける、あるいは特定の範囲に従って又はそれに類した任意の方式で特許請求することのできる、任意の群の個別的成員（その群の範囲内にある任意の下位範囲又は下位範囲の組み合わせを含めて）を除外するという権利を留保する。さらに出願人は、例えば、出願人が本出願の出願時点で気づいていないかも知れない参考文献を考慮するため、開示された全内容より何らかの理由で少なく特許請求することを選択した場合に、但し書きをつける、あるいは任意の個別の置換基、類似体、化合物、配位子、構造、又はそれらの群、又は特許請求された群の任意の成員を除外するという権利を留保する。
【００４６】
「接触生成物」という用語は、成分を任意の順序、任意の方式、及び任意の時間にわたって一緒に接触される組成物を記載するのに本明細書で用いられる。例えば、これらの成分はブレンド又は混合によって接触させることができる。さらに、任意の成分の接触は、本明細書に記載の組成物又は配合物の他の任意の成分の存在下又は不在下で行うことができる。追加の物質又は成分を組み合わせるのは、当業者に公知の任意の方法で行うことができる。さらに、「接触生成物」という用語は、混合物、配合物、溶液、スラリー、反応生成物など、又はそれらの組み合わせを包含する。「接触生成物」は反応生成物を含むことができるが、個々の成分が互いに反応することは要求されない。
【００４７】
組成物及び方法は、様々な成分又は工程を「含む」という形で記載されるが、この組成物及び方法は、様々な成分又は工程「から本質的になる」又は「からなる」ということもあり得る。
【００４８】
［ポリオール配合物］
ポリオール配合物は、本発明の別の態様において提供される。このような配合物は、
（ｉ）高分子ポリオール組成物と、
（ｉｉ）少なくとも１つのポリエーテルポリオール、少なくとも１つのポリエステルポリオール、少なくとも１つのポリマーポリオール、又はそれらの任意の組み合わせである少なくとも１つの第２のポリオールと
の接触生成物を含む。
【００４９】
高分子ポリオール組成物は、一般に、約４００〜約２０，０００のＭｗを有し、
（ａ）以下の式、即ち、
【化１１】
0005254719.tif 000012
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物と、
（ｂ）以下の式、即ち、
【化１２】
0005254719.tif 000013
を有し、式中、ＲYが水素、フェニル、シクロヘキシル又はＣ1〜Ｃ18の直鎖又は分枝のアルキルである、少なくとも１つのエポキシド化合物、以下の式、即ち、
【化１３】
0005254719.tif 000014
を有し、式中、ＲZが水素、フェニル、Ｃ1〜Ｃ6の直鎖又は分枝のアルキル置換フェニル又はＣ1〜Ｃ18の直鎖又は分枝のアルキルである、少なくとも１つのグリシジルエーテル化合物、又はそれらの組み合わせと
の反応生成物を含む。
【００５０】
ポリオールはポリイソシアネートとともに用いて、以下に記載されるように、本発明のポリウレタン及びポリウレタンフォームを形成することができる。１つの態様では、本発明の高分子ポリオール組成物は他のポリオールの添加なしでポリイソシアネートとともに用いることができる。
【００５１】
あるいはまた、ポリオール配合物を用いることができる。このような配合物は、少なくとも１つのポリエーテルポリオール、少なくとも１つのポリエステルポリオール、又は少なくとも１つのポリマーポリオール、又はそれらの任意の組み合わせである少なくとも１つの第２のポリオールと、高分子ポリオール組成物との接触生成物を含む。ポリオール配合物では、高分子ポリオール組成物と少なくとも１つの第２のポリオールの質量比は、約５０：１〜約１：５，０００であることができる。他の態様では、ポリオール配合物における高分子ポリオール組成物と少なくとも１つの第２のポリオールの質量比は、約１０：１〜約１：１，０００、約５：１〜約１：５００、又は約４：１〜約１：２５０であることができる。なお、他の態様では、高分子ポリオール組成物と少なくとも１つの第２のポリオールの質量比は、約３：１〜約１：１００又は約２：１〜約１：５０である。
【００５２】
ポリオール配合物において使用でき、必要に応じて続いてＰＵＲフォームの形成プロセスにおいて使用できる好適な第２のポリオールとしては、ポリアルキレンエーテル及びポリエステルポリオールが挙げられる。ポリアルキレンエーテルポリオールとしては、ポリ（エチレンオキシド）及びポリ（プロピレンオキシド）ポリマーなどのポリ（アルキレンオキシド）ポリマー、並びにジオール及びトリオールを含む多価化合物から誘導される末端ヒドロキシル基を有するコポリマーが挙げられる。ポリオールとしては、エチレングリコール、プロピレングリコール、１，３−ブタンジオール、１，４−ブタンジオール、１，６−ヘキサンジオール、ネオペンチルグリコール、ジエチレングリコール、ジプロピレングリコール、ペンタエリスリトール、グリセロール、ジグリセロール、トリメチロールプロパン、シクロヘキサンジオール、スクロースなどの糖、及び類似の低分子量ポリオール、又はそれらの組み合わせが挙げられるがそれらに限定されない。
【００５３】
アミンポリエーテルポリオールを本発明において用いることができる。これらは、例えば、エチレンジアミン、ジエチレントリアミン、トリレンジアミン、ジフェニルメタンジアミン、又はトリエタノールアミンなどのアミンがエチレンオキシド又はプロピレンオキシドと反応する場合に調製することができる。
【００５４】
本発明の別の態様では、単一の高分子量ポリエーテルポリオール、又は二官能性及び三官能性物質及び／又は異なる分子量の又は異なる化学組成の物質の混合物などの高分子量ポリエーテルポリオールの混合物を用いることができる。本発明のなお別の態様では、ジカルボン酸が過剰のジオールと反応する場合に製造されるものを含め、ポリエステルポリオールを用いることができる。限定的でない例としては、エチレングリコール又はブタンジオールと反応するアジピン酸又はフタル酸又は無水フタル酸が挙げられる。本発明において有用なポリオールは、ラクトンを過剰のジオールと反応させること、例えば、カプロラクトンをプロピレングリコールと反応させることにより製造することができる。さらなる態様では、活性水素含有化合物、又はポリエステルポリオール及びポリエーテルポリオール、及びそれらの組み合わせなどのポリオールは本発明において有用である。
【００５５】
ポリエステル及びポリエーテルポリオールに加えて、ポリマーポリオールを用いることができる。ポリマーポリオールは本発明の高分子ポリオール組成物ではない。高分子ポリオール組成物は、上述のように、式（Ｉ）を有するアミン化合物を含む高分子アミン組成物と、式（ＩＩ）を有する少なくとも１つのエポキシド化合物、又は式（ＩＩＩ）を有する少なくとも１つのグリシジルエーテル化合物、又はそれらの組み合わせとの反応生成物を含む。ポリマーポリオールは、例えば、ポリウレタンフォームにおいて用いて、フォームの変形に対する抵抗性を増大させることができ、即ち、フォームの耐力特性を増大させることができる。好適なポリマーポリオール（コポリマーポリオールを含む）は当業者に公知であり、それらには、グラフトポリオール、ポリウレア改質ポリオールなど、又はそれらの混合物が挙げられるがそれらに限定されない。グラフトポリオールは、スチレン及びアクリロニトリルなどのビニルモノマーがグラフト共重合されたトリオールであることができる。ポリウレア改質ポリオールは、ジアミンとＴＤＩの反応によって形成されるポリウレア分散体を含有するポリオールであることができる。ＴＤＩは、多くの場合、過剰に用いられるので、ＴＤＩの幾らかはポリオールとポリウレアの両方と反応することが可能である。ポリウレア改質ポリオールの変形態様は、ＰＩＰＡポリオールと略記され、ポリオール中でのＴＤＩとアルカノールアミンのその場重合によって形成される。
【００５６】
別の態様では、本発明の組成物又は配合物において有用な少なくとも１つの第２のポリオールは、少なくとも１つのポリエーテルポリオール、少なくとも１つのポリエステルポリオール、又は少なくとも１つのポリマーポリオール、又はそれらの任意の組み合わせである。耐力の要求事項及びフォームの特定の最終用途に応じて、ポリマーポリオールはポリオール配合物中にないことができるか、又はポリオール配合物の少なくとも１つの第２のポリオール部分の最大約１００％まで含むことができる。別の態様では、ポリマーポリオールは、ポリオール配合物の第２のポリオール部分の約１０〜約８０ｗｔ％又は約２５〜約６５ｗｔ％を含むことができる。
【００５７】
本発明に関して、組成物又は配合物中の物質の重量による量が記載される場合、この量は用いられるポリオールの合計量に応じて決まる。したがって、ｐｐｈｐはポリオール配合物１００重量部当たりの重量部である。例として、ポリオール配合物が本発明の高分子ポリオール組成物を５０％、そしてポリエステルポリオールを５０％含む場合、配合物中の合計ポリオールは他の物質のｐｐｈｐを決めるために用いられる。したがって、例えば、ポリウレタンフォーム配合物において用いられる発泡剤のｐｐｈｐは、ポリオール配合物中のポリオールの合計量（高分子ポリオール組成物と他のすべてのポリオール）に応じて決まる。
【００５８】
［ポリイソシアネート］
ポリウレタンゲル又はフォームの形成プロセスにおいて有用なポリイソシアネートとしては、ヘキサメチレンジイソシアネート、イソホロンジイソシアネート、フェニレンジイソシアネート、トルエンジイソシアネート（ＴＤＩ）、ジフェニルメタンジイソシアネート異性体（ＭＤＩ）、水和ＭＤＩ及び１，５−ナフタレンジイソシアネートが挙げられるがそれらに限定されない。例えば、２，４−ＴＤＩ、２，６−ＴＤＩ及びそれらの混合物は、本発明において容易に用いることができる。他の好適なジイソシアネートの混合物としては、他の異性体及び類似の高次ポリイソシアネートとともに４，４’−ジフェニルメタンジイソシアネートを含有する粗ＭＤＩ又はＰＡＰＩとして当技術分野で公知のものが挙げられるがそれらに限定されない。本発明の別の態様では、ポリイソシアネートとポリエーテル又はポリエステルポリオールの部分的に予備反応された混合物を含むポリイソシアネートのプレポリマーが適している。なお別の態様では、ポリイソシアネートはＭＤＩを含むか、又はＭＤＩ若しくはＭＤＩの混合物から本質的になる。なお別の態様では、ポリイソシアネートはＭＤＩ又はＴＤＩ又はそれらの組み合わせを含む。
【００５９】
本発明の組成物及びＰＵＲフォームの製造方法は、多くのタイプのフォームを製造するのに使用することができる。組成物は、例えば、それぞれが異なるイソシアネートインデックスを必要とすることができる硬質、半硬質及び軟質用途のためのフォーム製品の形成において有用である。先に定義したように、イソシアネートインデックスは、実際のポリイソシアネート使用量を反応混合物中の全活性水素と反応するのに必要とされるポリイソシアネートの理論的に必要な化学量論量で割って１００掛けたものである。本発明の目的のために、イソシアネートインデックスは、以下の式、即ち、イソシアネートインデックス＝（ＮＣＯ当量／活性水素当量）×１００により表され、式中、ＮＣＯ当量はポリイソシアネート中のＮＣＯ官能基の数であり、活性水素当量は当量の活性水素原子数である。
【００６０】
約４０〜約８００のイソシアネートインデックスで製造されるフォーム製品は本発明の範囲内である。本発明の他の態様によれば、イソシアネートインデックスは約５０〜約５００又は約６０〜約３００である。あるいはまた、約７０〜約２００のイソシアネートインデックスで製造されるフォーム製品は本発明の他の態様において有用である。
【００６１】
［ウレタン触媒］
本発明の高分子ポリオール組成物中の複数の第３級アミン基の存在は、ポリウレタンポリマー又はフォームを配合する場合に、従来のウレタン触媒を含む必要性を低減するか又はなくすことができる。しかしながら、本発明の他の態様では、ウレタン触媒は、このような高分子ポリオール組成物とともに組成物又は配合物において用いることができる。
【００６２】
一般に、ポリウレタンフォームの触媒系は、発泡（水−イソシアネート）反応とゲル化（ポリオール−イソシアネート）反応の両方を促進する化合物を含む。許容できる特性を有する品質のフォームを製造するために、これらの反応をバランスさせることが有利である。本発明の組成物及び配合物は、発泡反応とゲル化反応の両方を促進するが、バランスを保つ単一の化合物を含むことができる。あるいはまた、組成物は、主として発泡反応を促進する少なくとも１つの触媒（発泡触媒）、又は主としてゲル化反応を促進する少なくとも１つの触媒（ゲル化触媒）、又はそれらの組み合わせを含むことができる。本明細書において記載されるように、発泡触媒は、主として発泡反応を促進するが、しかしまた、特定の環境下でより小さい程度ではあるがゲル化反応を促進することもできる触媒である。同様に、ゲル化触媒は、主としてゲル化反応を促進するが、しかしまた、特定の環境下でより小さい程度ではあるが発泡反応を促進することもできる触媒である。
【００６３】
本明細書に記載の組成物において使用するのに適したウレタン触媒としては、金属塩触媒、有機金属化合物、アミン官能性を有する化合物、又はそれらの組み合わせが挙げられるがそれらに限定されない。限定的でない金属塩触媒及び有機金属化合物としては、有機スズ、有機ビスマス、スズ塩、ビスマス塩など、又はそれらの任意の組み合わせが挙げられる。アミン化合物としては、例えば、ゲル化触媒、例えば、トリエチレンジアミン（ＴＥＤＡ）、Ｎ−メチルイミダゾール、１，２−ジメチルイミダゾール、Ｎ−メチルモルホリン（ＤＡＢＣＯ（登録商標）ＮＭＭ触媒として市販されている）、Ｎ−エチルモルホリン（ＤＡＢＣＯ（登録商標）ＮＥＭ触媒として市販されている）、トリエチルアミン（ＤＡＢＣＯ（登録商標）ＴＥＴＮ触媒として市販されている）、Ｎ，Ｎ’−ジメチルピペラジン、１，３，５−トリス（ジメチルアミノプロピル）ヘキサヒドロトリアジン（Ｐｏｌｙｃａｔ（登録商標）４１触媒として市販されている）、２，４，６−トリス（ジメチルアミノメチル）フェノール（ＤＡＢＣＯ ＴＭＲ（登録商標）３０触媒として市販されている）、Ｎ−メチルジシクロヘキシルアミン（Ｐｏｌｙｃａｔ（登録商標）１２触媒として市販されている）、ペンタメチルジプロピレントリアミン（Ｐｏｌｙｃａｔ（登録商標）７７触媒として市販されている）、Ｎ−メチル−Ｎ’−（２−ジメチルアミノ）−エチル−ピペラジン、トリブチルアミン、ジメチルアミノシクロヘキシルアミン（Ｐｏｌｙｃａｔ（登録商標）８触媒として市販されている）、ペンタメチルジプロピレン−トリアミン、トリエタノールアミン、ジメチルエタノールアミン、トリス（３−ジメチルアミノ）プロピルアミン（Ｐｏｌｙｃａｔ（登録商標）９触媒として市販されている）、１，８−ジアザビシクロ［５．４．０］ウンデセン（ＤＡＢＣＯ（登録商標）ＤＢＵ触媒又はその酸ブロック誘導体として市販されている）など、並びにそれらの任意の組み合わせを挙げることができる。安定な（non-fugitive）第３級アミン触媒としては、ゲル化触媒と発泡触媒の両方が挙げられる。代表的なゲル化触媒としては、Ｎ，Ｎ−ビス（３−ジメチルアミノ−プロピル）Ｎ−イソプロパノールアミン、Ｎ，Ｎ−ジメチルアミノエチル−Ｎ’−メチルエタノールアミン（ＤＡＢＣＯ（登録商標）Ｔ触媒として市販されている）、Ｎ，Ｎ，Ｎ’−トリメチルアミノプロピルエタノールアミン（Ｐｏｌｙｃａｔ（登録商標）１７触媒として市販されている）、Ｎ，Ｎ−ジメチルエタノールアミン（ＤＡＢＣＯ（登録商標）ＤＭＥＡ触媒として市販されている）、Ｎ，Ｎ−ジメチル−Ｎ’，Ｎ’−２−ヒドロキシ（プロピル）−１，３−プロピレンジアミン、ジメチルアミノプロピルアミン（ＤＭＡＰＡ）、Ｎ，Ｎ−ジメチルアミノエトキシエタノール、メチル−ヒドロキシ−エチル−ピペラジン、ビス（Ｎ，Ｎ−ジメチル−３−アミノプロピル）アミン（Ｐｏｌｙｃａｔ（登録商標）１５触媒として市販されている）、Ｎ，Ｎ−ジメチルアミノプロピルウレア（ＤＡＢＣＯ（登録商標）ＮＥ１０６０又はＤＡＢＣＯ（登録商標）ＮＥ１０７０触媒として市販されている）、Ｎ−Ｎ’−ビス（３−ジメチルアミノプロピル）ウレア（ＤＡＢＣＯ（登録商標）��Ｅ１０６０又はＤＡＢＣＯ（登録商標）ＮＥ１０７０触媒として市販されている）、ビス（ジメチルアミノ）−２−プロパノール、Ｎ−（３−アミノプロピル）イミダゾール、Ｎ−（２−ヒドロキシプロピル）イミダゾール、Ｎ−（２−ヒドロキシエチル）イミダゾールなど、又はイソシアネート反応性基を含有する他の任意のゲル化触媒が挙げられる。発泡触媒としては、ペンタメチルジエチレントリアミン（Ｐｏｌｙｃａｔ（登録商標）５触媒として市販されている）、ヘキサメチルトリエチレンテトラミン、ヘプタメチルテトラエチレンペンタミン、ビス（ジメチルアミノエチル）エーテル（ＤＡＢＣＯ（登録商標）ＢＬ１９触媒として市販されている）など、並びにそれらの任意の組み合わせが挙げられるがそれらに限定されない。前述のように、これらの触媒の一部はゲル化反応と発泡反応の両方を促進することができる。
【００６４】
代表的な安定な（non-fugitive）発泡触媒としては、２−［Ｎ−（ジメチルアミノエトキシエチル）−Ｎ−メチルアミノ］エタノール（ＤＡＢＣＯ（登録商標）ＮＥ２００触媒として市販されている）、ジメチルアミノエトキシエタノール、Ｎ，Ｎ，Ｎ’−トリメチル−Ｎ’−３−アミノプロピル−ビス（アミノエチル）エーテル、Ｎ，Ｎ，Ｎ’−トリメチル−Ｎ’−アミノプロピル−ビス（アミノエチル）エーテル（ＤＡＢＣＯ（登録商標）ＮＥ３００触媒として市販されている）など、又はイソシアネート反応性基を含有する任意の第３級アミン発泡触媒が挙げられる。
【００６５】
加えて、これらの触媒の一部はまた、三量化反応、即ち、ポリイソシアヌレートを形成するためのポリイソシアネートの反応を促進することができる。要求事項ではないが、本発明の組成物は、三量化反応を促進できるカルボン酸塩などの他の触媒物質をさらに含むことができる。
【００６６】
本発明に関して、触媒組成物の重量による量が記載される場合、この量は、別段の記載がない限り、すべての触媒の合計量を包含する。例として、０．８ｐｐｈｐのゲル化触媒と０．７ｐｐｈｐの発泡触媒が所与の触媒組成物において用いられる場合、全ポリウレタンフォーム触媒の量は１．５ｐｐｈｐである。
【００６７】
［発泡剤］
単独で又は組み合わせてＰＵＲフォームの形成プロセスにおいて使用できる発泡剤としては、水、塩化メチレン、アセトン、クロロフルオロカーボン（ＣＦＣ）、ヒドロフルオロカーボン（ＨＦＣ）、ヒドロクロロフルオロカーボン（ＨＣＦＣ）、及び炭化水素が挙げられるがそれらに限定されない。ＨＦＣの限定的でない例としては、ＨＦＣ−２４５ｆａ、ＨＦＣ−１３４ａ、及びＨＦＣ−３６５が挙げられる。ＨＣＦＣの実例としては、ＨＣＦＣ−１４１ｂ、ＨＣＦＣ−２２、及びＨＣＦＣ−１２３が挙げられる。代表的な炭化水素としては、ｎ−ペンタン、イソペンタン、シクロペンタンなど、又はそれらの任意の組み合わせが挙げられる。
【００６８】
用いられる発泡剤の量は、例えば、使用目的、フォーム製品の用途、所望のフォームの剛性及び密度に基づいて変更することができる。本発明のフォーム配合物及びポリウレタンフォームを調製するための方法において、発泡剤は、ポリオール配合物の１００重量部当たり約０．５〜約５０重量部（ｐｐｈｐ）、約１〜約３５ｐｐｈｐ、約１．５〜約２０ｐｐｈｐ、又は約２〜約１０ｐｐｈｐの量で存在する。水が発泡剤としての使用で又は別途に配合物中に存在する場合、水は約２０ｐｐｈｐ以下の量で存在することができる。換言すれば、水は０〜約２０ｐｐｈｐであることができる。別の態様では、水は０〜約１５ｐｐｈｐ、０〜約１２ｐｐｈｐ、０〜約８ｐｐｈｐ、又は０〜約４ｐｐｈｐであることができる。
【００６９】
［種々の添加剤］
フォーム製造の際の要求事項又はフォーム製品の最終用途に関する要求事項に応じて、種々の添加剤を組成物及びＰＵＲフォーム配合物において用いて特定の性質を調整することができる。これらには、架橋剤、気泡安定剤、難燃剤、鎖延長剤、エポキシ樹脂、アクリル樹脂、充填剤、顔料など、又はそれらの任意の組み合わせが挙げられるがそれらに限定されない。当技術分野で公知の他の混合物又は物質を組成物及びフォーム配合物中に含むことができるとともに、それらが本発明の範囲内にあることが理解される。
【００７０】
好適な架橋剤としては、ジエタノールアミン、ジイソプロパノールアミン、トリエタノールアミン、トリプロパノールアミンなど、又はそれらの任意の組み合わせが挙げられるがそれらに限定されない。このような架橋剤はまた、それらの化学構造中のアミン基の存在によりウレタン触媒としても機能することができる。架橋剤は、約０．０５〜約１０ｐｐｈｐ、約０．１〜約８ｐｐｈｐ、約０．２〜約６ｐｐｈｐ、約０．３〜約４ｐｐｈｐ、約０．４〜約３ｐｐｈｐ、又は約０．５〜約２ｐｐｈｐの量でフォーム配合物中に存在することができる。気泡安定剤としては、有機ポリシロキサンなどの界面活性剤が挙げられる。シリコン界面活性剤は、約０．５〜約１０ｐｐｈｐ、約０．６〜約９ｐｐｈｐ、約０．７〜約８ｐｐｈｐ、約０．８〜約７ｐｐｈｐ、約０．９〜約６ｐｐｈｐ、約１〜約５ｐｐｈｐ、又は約１．１〜約４ｐｐｈｐの量でフォーム配合物中に存在することができる。有用な難燃剤としては、ハロゲン化有機リン化合物及び非ハロゲン化化合物が挙げられる。ハロゲン化難燃剤の限定的でない例は、リン酸トリクロロプロピル（ＴＣＰＰ）である。例えば、リン酸トリエチルエステル（ＴＥＰ）及びＤＭＭＰは非ハロゲン化難燃剤である。最終使用のフォーム用途に応じて、難燃剤は、０〜約５０ｐｐｈｐ、０〜約４０ｐｐｈｐ、０〜約３０ｐｐｈｐ、又は０〜約２０ｐｐｈｐの量でフォーム配合物中に存在することができる。別の態様では、難燃剤は、０〜約１５ｐｐｈｐ、０〜約１０ｐｐｈｐ、０〜約７ｐｐｈｐ、又は０〜約５ｐｐｈｐで存在する。ジオール（例えば、エチレングリコール、ブタンジオール）などの鎖延長剤もまた本発明において用いることができる。
【００７１】
［ポリウレタン及びポリウレタンフォーム配合物及び方法］
１つの態様では、本発明は、
（ｉ）少なくとも１つのポリイソシアネートと、
（ｉｉ）高分子ポリオール組成物を含むポリオール配合物と
の接触生成物を含む組成物であって、該高分子ポリオール組成物が、
（ａ）以下の式、即ち、
【化１４】
0005254719.tif 000015
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物と、
（ｂ）以下の式、即ち、
【化１５】
0005254719.tif 000016
を有し、式中、ＲYが水素、フェニル、シクロヘキシル又はＣ1〜Ｃ18の直鎖又は分枝のアルキルである、少なくとも１つのエポキシド化合物、以下の式、即ち、
【化１６】
0005254719.tif 000017
を有し、式中、ＲZが水素、フェニル、Ｃ1〜Ｃ6の直鎖又は分枝のアルキル置換フェニル又はＣ1〜Ｃ18の直鎖又は分枝のアルキルである、少なくとも１つのグリシジルエーテル化合物、又はそれらの組み合わせと
の反応生成物を含む、組成物を提供する。
【００７２】
この態様では、組成物は、少なくとも１つのゲル化ウレタン触媒、少なくとも１つの発泡ウレタン触媒、又はそれらの組み合わせである少なくとも１つのウレタン触媒をさらに含むことができる。この組成物はまた、少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせである少なくとも１つの添加剤をさらに含むことができる。さらに、追加のポリオールを用いることができる。高分子ポリオール組成物に加えて、ポリオール配合物は、少なくとも１つのポリエーテルポリオール、少なくとも１つのポリエステルポリオール、少なくとも１つのポリマーポリオール、又はそれらの任意の組み合わせである少なくとも１つの第２のポリオールをさらに含むことができる。少なくとも１つのポリイソシアネートは、本発明のこの態様において、ジフェニルメタンジイソシアネート、トルエンジイソシアネート、又はそれらの組み合わせを含むことができる。
【００７３】
本発明の別の態様によれば、ポリウレタンの製造方法が提供される。このような方法は、少なくとも１つのポリイソシアネートを、ポリウレタンを製造するのに十分な条件下において、触媒的に有効な量の触媒組成物の存在下で高分子ポリオール組成物を含むポリオール配合物と接触させることを含むことができる。ポリウレタンを製造するのに十分な条件は当業者であれば容易にわかるであろう。ポリオール配合物中の高分子ポリオール組成物は、式（Ｉ）を有するアミン化合物を含む高分子アミン組成物と、式（ＩＩ）を有する少なくとも１つのエポキシド化合物、式（ＩＩＩ）を有する少なくとも１つのグリシジルエーテル化合物、又はそれらの組み合わせとの反応生成物を含む。加えて、ポリオール配合物は、少なくとも１つのポリエーテルポリオール、少なくとも１つのポリエステルポリオール、少なくとも１つのポリマーポリオール、又はそれらの任意の組み合わせである少なくとも１つの第２のポリオールをさらに含むことができる。
【００７４】
本発明に有用な触媒は、イソシアネート官能基と活性水素含有化合物（例えば、アルコール、ポリオール、アミン、水）との間の反応、とりわけ、ポリウレタンを製造するためのポリオールヒドロキシル基とイソシアネートのウレタン（ゲル化）反応、及びポリウレタンフォーム製造用の二酸化炭素を放出するための水とイソシアネートの発泡反応を触媒することができる。触媒組成物は、少なくとも１つのゲル化ウレタン触媒、少なくとも１つの発泡ウレタン触媒、又はそれらの組み合わせを含むことができる。このような組成物は、触媒的に有効な量でＰＵＲゲル又はフォーム配合物中に存在する。本明細書で開示されるＰＵＲ、ＰＵＲフォーム配合物及びそれらの調製方法において、触媒組成物は、多くの場合、ポリオール配合物１００重量部当たり約０．０１〜約２０重量部（ｐｐｈｐ）の量で存在する。別の態様では、触媒組成物は、約０．０５〜約１５ｐｐｈｐ、約０．１〜約１０ｐｐｈｐ、約０．１５〜約５ｐｐｈｐ、約０．２〜約４ｐｐｈｐ、又は約０．２５〜約２ｐｐｈｐの量で存在する。
【００７５】
さらなる態様では、ポリウレタンフォームは、ポリウレタンフォームを製造するのに十分な条件下において、少なくとも１つの発泡剤及び触媒的に有効な量の触媒組成物の存在下で、少なくとも１つのポリイソシアネートと、高分子ポリオール組成物を含むポリオール配合物とを接触させることにより製造することができる。ポリウレタンフォームを製造するのに十分な条件は当業者であれば容易にわかるであろう。例えば、発泡剤の活性化は特定の反応温度で起こることができるか、又は、発泡剤は、例えば、発泡剤が水を含む場合には、イソシアネートと反応することができる。
【００７６】
加えて、少なくとも１つの発泡剤及び触媒的に有効な量の触媒組成物の存在下における、少なくとも１つのポリイソシアネートと、高分子ポリオール組成物を含むポリオール配合物との接触は、少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせから選択される少なくとも１つの添加剤の存在下で起こることができる。
【００７７】
本発明のポリウレタンフォームの製造方法によれば、調整された密度を有するＰＵＲフォームを製造することができる。例えば、約２０Ｋｇ／ｍ3〜約２５０Ｋｇ／ｍ3、約２４Ｋｇ／ｍ3〜約６０Ｋｇ／ｍ3、又は約３５Ｋｇ／ｍ3〜約５０Ｋｇ／ｍ3の密度を有するＰＵＲフォームを製造することができる。本明細書で開示される方法のいずれかに従って調製されたＰＵＲフォームを含む製品を製造することができる。
【００７８】
任意選択で、なお別の態様において、本発明の方法は、望ましくないアミン臭がない又は実質的にないＰＵＲフォームを製造することができる。この態様では、ＰＵＲフォームを調製するための方法は、最大約８０℃、最大約１００℃、最大約１２０℃又は最大約１５０℃の熱安定性を有する。なおさらなる態様では、本発明の方法は、揮発性アミン及び／又はアミン臭の実質的にないＰＵＲフォームを製造する。
【００７９】
本発明の方法の１つの態様によれば、ＰＵＲフォーム配合物の各成分は、実質的に同時に接触される。例えば、少なくとも１つのポリイソシアネート、高分子ポリオール組成物を含むポリオール配合物、少なくとも１つの発泡剤、及び触媒的に有効な量の触媒組成物が一緒に接触される。ポリウレタン配合物中に含まれる成分の数を考慮すると、成分を組み合わせる多数の異なる順序が存在し、当業者は成分の添加順序を変更することが本発明の範囲内であることを理解するであろう。また、フォーム配合物の前述の成分を組み合わせる様々な順序のそれぞれについて、本発明のポリオール配合物は、少なくとも１つのポリエーテルポリオール、少なくとも１つのポリエステルポリオール、少なくとも１つのポリマーポリオール、又はそれらの任意の組み合わせである少なくとも１つの第２のポリオールをさらに含むことができる。加えて、ＰＵＲフォームの製造方法は、少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせから選択される少なくとも１つの添加剤の存在をさらに含むことができる。本発明の１つの態様では、任意選択の成分を含むすべての成分が実質的に同時に接触される。
【００８０】
本発明の別の態様では、まず、少なくとも１つのポリイソシアネート以外の成分の予備混合物が接触され、続いて少なくとも１つのポリイソシアネートが添加される。例えば、高分子ポリオール組成物、少なくとも１つの発泡剤、及び触媒組成物を含むポリオール配合物が最初に接触されて予備混合物を形成する。次いで、予備混合物は少なくとも１つのポリイソシアネートと接触され、本発明の方法に従ってＰＵＲフォームが製造される。本発明のさらなる態様では、予備混合物中のポリオール配合物が少なくとも１つの第２のポリオールをさらに含む場合も同じ方法を使用することができる。同様に、予備混合物は、少なくとも１つの架橋剤、少なくとも１つの気泡安定剤、少なくとも１つの難燃剤、少なくとも１つの鎖延長剤、少なくとも１つのエポキシ樹脂、少なくとも１つのアクリル樹脂、少なくとも１つの充填剤、少なくとも１つの顔料、又はそれらの任意の組み合わせから選択される少なくとも１つの添加剤をさらに含むことができる。
【００８１】
本発明のなお別の態様は、ポリウレタンフォームの調製方法を提供する。この方法は、
（ａ）予備混合物であって、
（ｉ）高分子ポリオール組成物を含むポリオール配合物、
（ｉｉ）約０．５〜約５０ｐｐｈｐの発泡剤、
（ｉｉｉ）０〜約２０ｐｐｈｐの水、
（ｉｖ）約０．０５〜約１０ｐｐｈｐの架橋剤、
（ｖ）約０．５〜約１０ｐｐｈｐのシリコン界面活性剤、
（ｖｉ）０〜約５０ｐｐｈｐの難燃剤、
（ｖｉｉ）０〜約２０ｐｐｈｐのゲル化触媒若しくは発泡触媒又はそれらの組み合わせ
を含む予備混合物を形成する工程、並びに
（ｂ）該予備混合物を約４０〜約８００のイソシアネートインデックスにおいて少なくとも１つのポリイソシアネートと接触させる工程
を含む（ｐｐｈｐはポリオール配合物の１００重量部当たりの重量部である）。
【００８２】
この態様では、高分子ポリオール組成物は、
（ａ）以下の式、即ち、
【化１７】
0005254719.tif 000018
を有するアミン化合物を含み、式中、
各ＲAが独立してＣ1〜Ｃ6の直鎖又は分枝のアルキルであり、
各ＲBが独立してＣ3〜Ｃ6の直鎖又は分枝のアルカンジイルであり、
各Ｘが独立して水素原子又はＲC−ＮＨ2であり、
ＲCがＣ3〜Ｃ6の直鎖又は分枝のアルカンジイルであり、
ｎが０〜１０の整数であり、
約２５０〜約１５００の数平均分子量（Ｍｎ）を有する、高分子アミン組成物と、
（ｂ）以下の式、即ち、
【化１８】
0005254719.tif 000019
を有し、式中、ＲYが水素、フェニル、シクロヘキシル又はＣ1〜Ｃ18の直鎖又は分枝のアルキルである、少なくとも１つのエポキシド化合物、以下の式、即ち、
【化１９】
0005254719.tif 000020
を有し、式中、ＲZが水素、フェニル、Ｃ1〜Ｃ6の直鎖又は分枝のアルキル置換フェニル又はＣ1〜Ｃ18の直鎖又は分枝のアルキルである、少なくとも１つのグリシジルエーテル化合物、又はそれらの組み合わせと
の反応生成物を含む。
【００８３】
本明細書で開示される方法に従って調製されたＰＵＲフォームを含む製品を製造することができる。
【実施例】
【００８４】
本発明は以下の例によってさらに説明されるが、これらの例は本発明の範囲を限定するものして解釈されるべきではない。それらの種々の他の態様、実施態様、変更及び同等物は、本明細書の説明を読んだ後、本発明の趣旨又は特許請求の範囲から逸脱することなく当業者にそれら自体を示唆することが可能である。
【００８５】
［例１］
［初期反応体としてアクリロニトリルとメチルアミンを利用した高分子アミン組成物の合成］
合成の第１工程（上述の工程Ａ）が以下の反応スキームによって説明される。第１の第１級アミンはメチルアミン（ＭＭＡ、ＭｅＮＨ2）であり、α，β−不飽和ケトン、アルデヒド又は第１のニトリルはアクリロニトリルである。
【化２０】
0005254719.tif 000021
【００８６】
アクリロニトリル３２９ｇ（６．２モル）と水１０ｇを、撹拌器を備えた１リットルのステンレス鋼バッチ圧力反応器に入れた。反応器を密封し、続いて窒素でパージして反応器から空気を除去した。反応器の内容物を撹拌しながら、メチルアミン２３２ｇ（７．５モル）を４時間にわたって反応器に添加した。メチルアミンの添加の間、反応器の温度を５５〜６０℃の範囲に保持した。次いで、この温度範囲をメチルアミンの添加が完了した後も１．５時間にわたって保持した。反応器を冷却し、中間生成物ＨＭｅＮ（ＣＨ2）2ＣＮを取り出した。
【００８７】
工程Ｂは、メチルアミンが第２の第１級アミンである以下の反応スキームによって説明される。
【化２１】
0005254719.tif 000022
【００８８】
イソプロパノール１００ｇと５％Ｐｄ／Ａｌ2Ｏ3触媒５．６ｇを、撹拌器及び１リットルの水素バラストタンクを備えた１リットルのステンレス鋼バッチ圧力反応器に入れた。Ｐｄ／Ａｌ2Ｏ3触媒は、ジョンソン・マセー社から標準等級粉末として市販されている。あるいはまた、５％Ｐｄ／Ｃ触媒を５％Ｐｄ／Ａｌ2Ｏ3触媒の代わりに用いることができる。反応器を密閉し、続いて窒素と水素でパージして反応器から空気を除去した。反応器の内容物を撹拌しながら、無水メチルアミン１００ｇを反応器に添加した。次いで、反応器を水素で５．５ＭＰａ（８００ｐｓｉ）に加圧し１２０℃に加熱した。５時間にわたり、上記の中間生成物３７５ｇを反応器に添加した。中間生成物の添加が完了した後、実質的に一定の反応器条件を２時間保持し、このとき、バラストタンクからの水素の取り込み速度が０．００３４ＭＰａ／分（約０．５ｐｓｉ／分）未満に落ちた。反応器を室温まで冷却し、脱圧し、反応生成物を濾過して触媒を除去した。次いで、溶媒を回転蒸発によって除去した。得られた反応生成物は、第２級ジアミンポリマー、メチルアミン末端のポリ−（Ｎ−メチルアゼチジン）であった。数平均分子量（Ｍｎ）は、２００８年８月１４日に公開された米国特許出願公開第２００８−０１９４７７６号明細書に開示されているＧＣ技術を用いて約１９４であると測定した。メチルアミン末端のポリ−（Ｎ−メチルアゼチジン）は以下の化学構造を有する。
【化２２】
0005254719.tif 000023
【００８９】
例１のメチルアミン末端のポリ−（Ｎ−メチルアゼチジン）化合物をＧＣで分析すると、それは面積％による以下のポリマー分布を有していた。なお、「その他」は、ＧＣで分離又は同定されないか又はＭｎの測定に用いられない反応副産物を表す。
【００９０】
【表１】
0005254719.tif 000024
【００９１】
合成の工程Ｃ及びＤは、出発物質として上で生成した第２級ジアミンポリマーを用いた以下の反応スキームによって説明される。工程Ｃでは、第２級ジアミンポリマーをα，β−不飽和の第２のニトリル（アクリロニトリル）と反応させてビス−シアンエチル化化合物を形成する。工程Ｄはビス−シアンエチル化生成物の水素化反応であり、高分子アミン組成物を形成する。
【化２３】
0005254719.tif 000025
【００９２】
工程Ｃでは、工程Ｂで生成した第２級ジアミンポリマー３００ｇと水７．５ｇを、撹拌器を備えた１−リットルのステンレス鋼バッチ圧力反応器に入れた。反応器を密封し、続いて窒素でパージして反応器から空気を除去した。反応器の内容物を撹拌しながら、アクリロニトリル６８ｇを４時間にわたって反応器に添加した。アクリロニトリルの添加の間、反応器の温度を５５〜６０℃の範囲に保持した。次いで、この温度範囲をアクリロニトリルの添加が完了した後も１．５時間にわたって保持した。反応器を冷却し、ビス−シアンエチル化生成物を取り出した。
【００９３】
工程Ｄは上で言及した水素化反応である。イソプロパノール１２５ｇとラネーコバルト触媒５ｇを、撹拌器及び１リットルの水素バラストタンクを備えた１リットルのステンレス鋼バッチ圧力反応器に入れた。ラネーコバルト触媒は、グレース（Ｇｒａｃｅ）から０．５〜５％のクロム（上級）、７８〜９６％のコバルト及び０．５〜５％のニッケルを含有する上級品として市販されている。反応器を密閉し、続いて窒素と水素でパージして反応器から空気を除去した。次いで、反応器を水素で５．５ＭＰａ（８００ｐｓｉ）に加圧し１２０℃に加熱した。４時間にわたり、工程Ｃのビス−シアンエチル化生成物３３０ｇを撹拌反応器に添加した。ビス−シアンエチル化生成物の添加が完了した後、実質的に一定の反応器条件を約２時間以上保持し、このとき、バラストタンクからの水素の取り込み速度が０．００３４ＭＰａ／分（約０．５ｐｓｉ／分）未満に落ちた。反応器を室温まで冷却し、脱圧し、反応生成物を濾過して触媒を除去した。次いで、溶媒を回転蒸発によって除去した。
【００９４】
得られた高分子アミン組成物は、以下の構造を有する第１級アミン化合物を含んでいた。
【化２４】
0005254719.tif 000026
【００９５】
上に示される「ｎ」の分布により、例１の高分子アミン組成物は約３５０のＭｎを有していた。ＡＨＥＷは約９０であった。
【００９６】
［本発明の例２］
［アルコキシド触媒と例１の高分子アミン組成物を用いたポリオキシプロピレン−ポリオキシエチレンポリオールの合成］
例１の高分子アミン組成物約３５０ｇ（１モル）を撹拌式オートクレーブ反応器において窒素雰囲気下で約１１０℃に加熱した。１時間にわたり、プロピレンオキシド２３２ｇ（４モル）を反応器に添加した。高分子アミン組成物中の第１級アミン基が反応した後、（全体のバッチ質量に基づいて）約０．２８％の４５ｗｔ％水酸化カリウム水溶液を反応器に添加し、得られたアルコキシドを減圧下（約１ｍｂａｒ）約１１０℃で約２時間にわたり成形した。
【００９７】
次いで、プロピレンオキシド約６９６ｇ（１２モル）を１４５℃で３時間にわたり実質的に一定の温度で反応器に添加した。プロピレンオキシドの添加が完了した後、反応を放置してさらに１時間、即ち、反応が完了するのに十分な時間にわたって反応を続けた。次いで、反応混合物を約１ｍｂａｒの圧力下において約１０５℃で約１５分間にわたり脱ガスし、残留プロピレンオキシドをすべて除去した。次に、撹拌式オートクレーブ反応器を窒素で充填し約２．５ｂａｒの圧力とし、反応温度を約１４５℃に保持しながら、エチレンオキシド約３５２ｇ（８モル）を約２時間にわたって反応器に添加した。エチレンオキシドの添加が完了した後、反応を放置してさらに１時間、即ち、反応が完了するのに十分な時間にわたって反応を続けた。次いで、反応混合物を、残留エチレンオキシドをすべて除去するために、約１ｍｂａｒの圧力下において約１４５℃で約１５分間にわたり脱ガスした。
【００９８】
反応生成物を、基剤充填量の７倍の使用比でカートリッジグレード・マグネゾール（ケイ酸マグネシウム）により基剤充填量の２倍の水と組み合わせて処理した。この基剤を除去した後、固形物を加圧濾過によって除去した。残留水を約１００℃及び１ｍｂａｒの圧力で約２時間にわたり減圧蒸留によって除去した。
【００９９】
得られた反応生成物は、高分子ポリオキシプロピレン−ポリオキシエチレンポリオール組成物であった。この組成物は、Ｍｗが２３２０、アミン価が２１８ｍｇＫＯＨ／ｇ（理論アミン価、ＴＡＶ＝２１９）、ＴＡＶによるＰＯ：ＥＯ比が１６：８、ガードナー色数が７、残留水が０．９％（１％未満の残留水）であった。以下の表において、本発明の例２のこの高分子ポリオール組成物はＥＸ−２と称される。
【０１００】
［比較例３］
［アルコキシド触媒とＮ，Ｎ−ビス−（アミノプロピル）−Ｎ−メチルアミンを用いたポリオキシプロピレン−ポリオキシエチレンポリオールの合成］
Ｎ，Ｎ−ビス−（アミノプロピル）−Ｎ−メチルアミン約１４５ｇ（１モル）を撹拌式オートクレーブ反応器において窒素雰囲気下で約１１０℃に加熱した。Ｎ，Ｎ−ビス−（アミノプロピル）−Ｎ−メチルアミンは以下の化学構造を有する。
【化２５】
0005254719.tif 000027
【０１０１】
１時間にわたり、プロピレンオキシド２３２ｇ（４モル）を反応器に添加した。Ｎ，Ｎ−ビス−アミノプロピル）−Ｎ−メチルアミン中の第１級アミン基が反応した後、（全体のバッチ質量に基づいて）約０．２８％の４５ｗｔ％水酸化カリウム水溶液を反応器に添加し、得られたアルコキシドを減圧下（約１ｍｂａｒ）約１１０℃で約２時間にわたり成形した。
【０１０２】
次いで、プロピレンオキシド約６９６ｇ（１２モル）を１１０℃で３時間にわたり実質的に一定の温度で反応器に添加した。プロピレンオキシドの添加が完了した後、反応を放置してさらに１時間、即ち、反応が完了するのに十分な時間にわたって反応を続けた。次いで、反応混合物を約１ｍｂａｒの圧力下において約１１０℃で約１５分間にわたり脱ガスし、残留プロピレンオキシドをすべて除去した。次に、撹拌式オートクレーブ反応器を窒素で充填し約２．５ｂａｒの圧力とし、反応温度を約１４５℃に保持しながら、エチレンオキシド約３５２ｇ（８モル）を約２時間にわたって反応器に添加した。エチレンオキシドの添加が完了した後、反応を放置してさらに１時間、即ち、反応が完了するのに十分な時間にわたって反応を続けた。次いで、反応混合物を、残留エチレンオキシドをすべて除去するために、約１ｍｂａｒの圧力下において約１４５℃で約１５分間にわたり脱ガスした。
【０１０３】
反応生成物を、基剤充填量の７倍の使用比でカートリッジグレード・マグネゾール（ケイ酸マグネシウム）により基剤充填量の２倍の水と組み合わせて処理した。この基剤を除去した後、固形物を加圧濾過によって除去した。残留水を約１００℃及び１ｍｂａｒの圧力で約２時間にわたり減圧蒸留によって除去した。
【０１０４】
得られた反応生成物はポリオール組成物であった。この組成物は、Ｍｗが２１００、アミン価が１１２ｍｇＫＯＨ／ｇ（ＴＡＶ＝１１８）、ＴＡＶによるＰＯ：ＥＯ比が１６：９．７、ガードナー色数が４、残留水が０．１５％（１％未満の残留水）であった。以下の表において、比較例３のこのポリオール組成物はＥＸ−３と称される。
【０１０５】
［発展例４］
［アルコキシド触媒を用いたポリオキシプロピレンポリオールの発展的な合成］
発展例４は、エチレンオキシドの添加工程を省いた以外は、例２で詳述した手順を実質的に用いる。高分子ポリオール組成物はポリオキシプロピレンポリオールである。
【０１０６】
次いで、得られた高分子ポリオール組成物に関する分子量、アミン価、ＰＯ：ＥＯ比、ガードナー色及び残留水含量を、例２で用いた技術によって測定することができる。例２の手順に続いて、高分子ポリオール組成物は約１３００のＭｗを有し、１ｗｔ％未満の残留水を含むことが予想される。
【０１０７】
［発展例５］
［アルコキシド触媒を用いたポリオキシエチレンポリオールの発展的な合成］
発展例５は、水酸化カリウムの導入後のプロピレンオキシドの添加工程を省いた以外は、例２で詳述した手順を実質的に用いる。反応器はエチレンオキシドの導入前に脱ガスする。高分子ポリオール組成物はポリオキシエチレンポリオールである。
【０１０８】
次いで、得られた高分子ポリオール組成物に関する分子量、アミン価、ＰＯ：ＥＯ比、ガードナー色及び残留水含量を、例２で用いた技術によって測定することができる。例２の手順に続いて、高分子ポリオール組成物は約９５０のＭｗを有し、１ｗｔ％未満の残留水を含むことが予想される。
【０１０９】
［発展例６］
［エポキシ樹脂を用いたポリオールの発展的な合成］
例１の高分子アミン組成物約１００ｇ（約０．２８モル）とダウのエポキシグレードＤ．Ｅ．Ｒ．７３２ 約２４３ｇ（約０．７５モルのエポキシド基）を約６０℃で反応容器に入れる。Ｄ．Ｅ．Ｒ．７３２はダウ・ケミカル社から市販されており、３０５〜３５５のエポキシド当量及び２５℃で５５〜１００ｃｐｓの粘度を有する。この反応は、ほぼ一定の温度で約３時間にわたり進行する。約４時間にわたり、Ｄ．Ｅ．Ｒ．７３２ 約２３０ｇ（０．７モルのエポキシド基）を反応混合物に滴下し、反応器温度を約６０℃〜約８０℃の範囲に保持する。次いで、反応器の温度を約６０℃で約１０時間保持する。
【０１１０】
得られる生成物は高分子ポリオール組成物である。この組成物はアミン価が約３８ｍｇＫＯＨ／試料ｇであることが予想される。次いで、得られた高分子ポリオール組成物に関する分子量、ＰＯ：ＥＯ比、ガードナー色及び残留水含量を、例２で用いた技術によって測定することができる。
【０１１１】
［発展例７］
［複合金属シアン化物触媒を用いたポリオキシプロピレンポリオールの発展的な合成］
例１の高分子アミン組成物約１５０ｇを、撹拌式オートクレーブ反応器において窒素雰囲気下で約１０５℃に加熱し、プロピレンオキシド約１４ｇと反応させる。高分子アミン組成物中の第１級アミン基が反応した後、ヘキサシアノコバルト酸亜鉛触媒約１ｇを反応器に添加する。次に、反応混合物を撹拌して１０５℃に加熱し、続いて減圧下で揮散させて残留水を除去する。次いで、プロピレンオキシド約２５ｇを約３０ｉｎＨｇの圧力で反応器に添加する。触媒の活性化を示す急激な圧力降下が起こるまで反応器の圧力を監視する。これが起こると、反応圧力を約４０ｐｓｉｇ未満に保持しながら、約３時間にわたりゆっくりとプロピレンオキシド約１３５０ｇを添加する。プロピレンオキシドの添加が完了した後、反応混合物を一定圧力に達するまで約１０５℃に保持する。
【０１１２】
揮発性種を減圧下で除去し、続いてフィルタカートリッジ（典型的には０．４５〜１．２μｍ）を通して約１００℃で濾過し使用済み触媒を除去する。次いで、得られた高分子ポリオール組成物に関する分子量、アミン価、ＰＯ：ＥＯ比、ガードナー色及び残留水含量を例２で用いた技術によって測定することができる。
【０１１３】
［例８〜１２］
［例２及び３の自己触媒性ポリオール組成物を用いた軟質ポリウレタンフォームの製造］
比較例８〜１１と本発明の例１２に関する配合物を表１に記載する。例９〜１１で利用した自己触媒性ポリオールはＥＸ−３であった。例１２で利用した自己触媒性高分子ポリオール組成物はＥＸ−２であった。したがって、例９〜１２はゲル化触媒を用いなかった。比較例８は、自己触媒性ポリオールを含有しないので対照試料であった。
【０１１４】
【表２】
0005254719.tif 000028
表１に関する注記：
−ポリオールは、ダウ・ケミカル社から市販されているＭｗが約５５００のＳＰＥＣＦＬＥＸ（登録商標）ＮＣ６３０であった。
−ポリマーポリオールは、共重合スチレン及びアクリロニトリル、ダウ・ケミカル社から市販されているＭｗが約４８００のＳＰＥＣＦＬＥＸ（登録商標）ＮＣ７００を含有するグラフト化ポリエーテルポリオールであった。
−シリコン界面活性剤は、エア・プロダクツ・アンド・ケミカルズ社から市販されているＤＡＢＣＯ（登録商標）ＤＣ６０７０であった。
−ゲル化触媒は、エア・プロダクツ・アンド・ケミカルズ社から市販されているＤＡＢＣＯ（登録商標）ＮＥ１０７０であった。
−発泡触媒は、エア・プロダクツ・アンド・ケミカルズ社から市販されているＤＡＢＣＯ（登録商標）ＮＥ３００であった。
−架橋剤はジエタノールアミンであった。
【０１１５】
３２オンス（９５１ｍｌ）の紙コップにおいてイソシアネート以外の表１の成分の合計質量３００ｇを組み合わせることによって軟質フォームを調製した。次いで、この予備混合物の配合物を、２インチ（５．１ｃｍ）径の撹拌パドルを備えたオーバーヘッド撹拌器によって６，０００ｒｐｍで１０秒間混合した。次いで、十分なトルエンジイソシアネートを添加して所望のイソシアネートインデックス１００を達成し、配合物を同じ撹拌器によって６，０００ｒｐｍでさらに６秒間十分に混合した。比較例８〜１１及び本発明の例１２の自由上昇フォームのストリングゲル時間（秒）を測定することによって発泡性能を評価した。ストリングゲル時間を、木製スティック（例えば、舌圧子又はポプシクルスティック）とクロノメーターを用いて手動で測定した。
【０１１６】
表１の比較例１１で示されるように、第３級アミン基を１つだけ含む自己触媒性ポリオールＥＸ−３は、比較例８のゲル化触媒を置き換え、同様のストリングゲル時間を提供するのに６ｐｐｈｐ超必要であった。対照的に、本発明の例１２に関するストリングゲル時間は、比較例８のそれよりも少ない６０秒であり、自己触媒性高分子ポリオール組成物は２ｐｐｈｐしか用いなかった。これらの結果は、複数の第３級アミン基を含むＥＸ−２が、軟質フォーム配合物中のゲル化触媒を置き換える上で、第３級アミン基を１つだけ含むＥＸ−３よりも有意に有効であったことを示している。
【０１１７】
［例１３〜１５］
［例２及び３の自己触媒性ポリオール組成物を用いた軟質スラブストックポリウレタンフォームの製造］
比較例１３〜１４と本発明の例１５に関する配合物を表２に記載する。例１４で利用した自己触媒性ポリオールはＥＸ−３であった。例１５で利用した自己触媒性高分子ポリオール組成物はＥＸ−２であった。したがって、例１４〜１５は低レベルのゲル化触媒を用いた。比較例１３は、自己触媒性ポリオールを含有しないので対照試料であった。
【０１１８】
【表３】
0005254719.tif 000029
表２に関する注記：
−ポリオールは、ダウ・ケミカル社から市販されているポリエーテルポリオール、ＶＯＲＡＮＯＬ Ｖ２３５−０５６であった。
−シリコン界面活性剤は、エア・プロダクツ・アンド・ケミカルズ社から市販されているＤＡＢＣＯ（登録商標）ＤＣ５９４３であった。
−ゲル化触媒は、その両方がエア・プロダクツ・アンド・ケミカルズ社から市販されているＤＡＢＣＯ（登録商標）３３ＬＶ（ジプロピレングリコール中３３％トリエチレンジアミン）とＤＡＢＣＯ（登録商標）Ｔ９（オクチル酸スズ）であった。
−発泡触媒は、エア・プロダクツ・アンド・ケミカルズ社から市販されているＤＡＢＣＯ（登録商標）ＢＬ１１（ジプロピレングリコール中のビス（ジメチルアミノエチル）エーテル７０％溶液）であった。
【０１１９】
図１は例１３及び１５に関する泡高さと時間のプロットである。図１に示されるように、例１５におけるＥＸ−２自己触媒性高分子ポリオール組成物を用いた場合の泡の上昇速度は、例１３における標準的なフォーム配合物のそれとほとんど同一であった。例１３はアミンゲル化触媒を用いたのに対し、例１５はアミンゲル化触媒を含んでいなかった。
【０１２０】
例１４は例１５と同様の上昇速度プロファイルを与えた。しかしながら、表２に示されるように、例１４では、例１５よりも５０％多い自己触媒性ポリオールが必要であった。
【０１２１】
［例１６〜２１］
［例２及び３の自己触媒性ポリオール組成物を用いた硬質ポリウレタンフォームの製造］
比較例１６及び２１と本発明の例１７〜２０に関する配合物を表３に記載する。例２１で利用した自己触媒性ポリオールはＥＸ−３であった。例１７〜２０で利用した自己触媒性高分子ポリオール組成物はＥＸ−２であった。したがって、例１７〜２１はゲル化触媒を用いなかった。比較例１６は、自己触媒性ポリオールを含有しないので対照試料であった。
【０１２２】
【表４】
0005254719.tif 000030
表３に関する注記：
−ポリオールは、ＢＡＳＦから市販されているポリエーテルポリオール、ＰＬＵＲＡＣＯＬ（登録商標）ＳＧ３６０であった。
−シリコン界面活性剤は、エア・プロダクツ・アンド・ケミカルズ社から市販されているＤＡＢＣＯ（登録商標）ＤＣ５５９８であった。
−ゲル化触媒は、エア・プロダクツ・アンド・ケミカルズ社から市販されているＰＯＬＹＣＡＴ（登録商標）９であった。
−難燃剤はＴＣＰＰであった。
【０１２３】
表３の例２０で示されるように、約１５ｐｐｈｐの自己触媒性高分子ポリオール組成物ＥＸ−２によって、フォーム配合物中のゲル化触媒を置き換え（例１６を参照）、約１００秒の同じストリングゲル時間を得ることができた。
【０１２４】
比較例２１は１５ｐｐｈｐの自己触媒性ポリオールＥＸ−３を利用し、ストリングゲル時間は２８８秒であった。対照的に、例２０は１５ｐｐｈｐの自己触媒性高分子ポリオール組成物ＥＸ−２を利用し、ストリングゲル時間は１００秒であった。したがって、ＥＸ−２中に存在する複数の第３級アミン基は、第３級アミンを１つだけ含むＥＸ−３よりもはるかに効果的なゲル化自己触媒性ポリオールをもたらした。
【図面の簡単な説明】
【０１２５】
【図１】例１３及び１５のフォーム配合物に関する泡高さと時間のプロットを示す。
【図１】
0005254719.tif 000040